基材に放射性物質の吸着剤を含有してなるエアフィルタであって、前記吸着剤が、ダイヤモンド微粒子にフェロシアン化金属化合物及び/又はフェリシアン化金属化合物を担持してなる複合ダイヤモンド微粒子、及び/又はカーボンナノチューブにフェロシアン化金属化合物及び/又はフェリシアン化金属化合物を担持してなる複合カーボンナノチューブであることを特徴とするエアフィルタ。基材に放射性物質の吸着剤を含有してなるエアフィルタであって、前記吸着剤が、ダイヤモンド微粒子及び/又はカーボンナノチューブであることを特徴とするエアフィルタ。基材に放射性物質の吸着剤を含有してなるエアフィルタであって、前記吸着剤が、フェロシアン化金属化合物及び/又はフェリシアン化金属化合物であることを特徴とするエアフィルタ。基材に放射性物質の吸着剤を含有してなるエアフィルタであって、前記吸着剤が、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩であることを特徴とするエアフィルタ。基材に放射性物質の吸着剤を含有してなるエアフィルタであって、前記吸着剤が、ダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合ダイヤモンド微粒子であることを特徴とするエアフィルタ。基材に放射性物質の吸着剤を含有してなるエアフィルタであって、前記吸着剤が、カーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合カーボンナノチューブであることを特徴とするエアフィルタ。基材に放射性物質の吸着剤を含有してなるエアフィルタであって、前記吸着剤が、リン酸化合物と、アルカリ金属、アルカリ士類金属又は遷移金属とからなる塩を含有することを特徴とするエアフィルタ。基材に放射性物質の吸着剤を含有してなるエアフィルタであって、前記吸着剤が、リン酸化合物と、アルカリ金属、アルカリ士類金属又は遷移金属とからなる塩を担持してなる複合ダイヤモンド微粒子であることを特徴とするエアフィルタ。基材に放射性物質の吸着剤を含有してなるエアフィルタであって、前記吸着剤が、リン酸化合物と、アルカリ金属、アルカリ士類金属又は遷移金属とからなる塩を担持してなる複合カーボンナノチューブであることを特徴とするエアフィルタ。請求項1~9のいずれかに記載のエアフィルタにおいて、前記基材が、シート状又は板状の多孔質体からなることを特徴とするエアフィルタ。請求項1~10のいずれかに記載のエアフィルタにおいて、前記基材が、有機繊維の不織布からなることを特徴とするエアフィルタ。請求項10又は11に記載のエアフィルタにおいて、前記吸着剤が、前記基材1m2当たり01g以上含有することを特徴とするエアフィルタ。請求項1~12のいずれかに記載のエアフィルタを有するマスク。請求項1~12のいずれかに記載のエアフィルタを有するエアフィルタユニット。請求項14に記載のエアフィルタユニットを有する空気清浄機。請求項14に記載のエアフィルタユニットを有するエアコン。従って、本発明の目的は、大気中に放出された放射性セシウム、放射性ストロンチウム等の金属原子を含む放射性物質を、効果的に吸着し除去することのできるエアフィルタ、及びそのエアフィルタを用いたマスク、並びに空気清浄機、エアコン等に使用するエアフィルタユニットを提供することにある。上記目的に鑑み鋭意研究の結果、本発明者らは、不織布等の基材に、放射性セシウム、放射性ストロンチウム等の吸着剤として、ダイヤモンド微粒子及び/又はカーボンナノチューブ、フェロシアン化金属化合物及び/又はフェリシアン化金属化合物、チタン及びリン酸を含有する塩、リン酸及びアルカリ金属からなる塩等の材料又は化合物を含有させてなるエアフィルタが、空気中の放射性物質を高い効率で除去できることを見出し、本発明に想到した。すなわち、本発明のエアフィルタは、基材に放射性物質の吸着剤を含有してなり、前記吸着剤が、ダイヤモンド微粒子にフェロシアン化金属化合物及び/又はフェリシアン化金属化合物を担持してなる複合ダイヤモンド微粒子、及び/又はカーボンナノチューブにフェロシアン化金属化合物及び/又はフェリシアン化金属化合物を担持してなる複合カーボンナノチューブであることを特徴とする。本発明の他のエアフィルタは、基材に放射性物質の吸着剤を含有してなり、前記吸着剤が、ダイヤモンド微粒子及び/又はカーボンナノチューブであることを特徴とする。本発明のさらに他のエアフィルタは、基材に放射性物質の吸着剤を含有してなり、前記吸着剤が、フェロシアン化金属化合物及び/又はフェリシアン化金属化合物であることを特徴とする。本発明のさらに他のエアフィルタは、基材に放射性物質の吸着剤を含有してなり、前記吸着剤が、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩であることを特徴とする。本発明のさらに他のエアフィルタは、基材に放射性物質の吸着剤を含有してなり、前記吸着剤が、ダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合ダイヤモンド微粒子であることを特徴とする。本発明のさらに他のエアフィルタは、基材に放射性物質の吸着剤を含有してなり、前記吸着剤が、カーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合カーボンナノチューブであることを特徴とする。本発明のさらに他のエアフィルタは、基材に放射性物質の吸着剤を含有してなり、前記吸着剤が、リン酸化合物と、アルカリ金属、アルカリ士類金属又は遷移金属とからなる塩であることを特徴とする。本発明のさらに他のエアフィルタは、基材に放射性物質の吸着剤を含有してなり、前記吸着剤が、リン酸化合物と、アルカリ金属、アルカリ士類金属又は遷移金属とからなる塩を担持してなる複合ダイヤモンド微粒子であることを特徴とする。本発明のさらに他のエアフィルタは、基材に放射性物質の吸着剤を含有してなり、前記吸着剤が、リン酸化合物と、アルカリ金属、アルカリ士類金属又は遷移金属とからなる塩を担持してなる複合カーボンナノチューブであることを特徴とする。前記基材は、シート状又は板状の多孔質体からなるのが好ましい。前記基材は、有機繊維の不織布からなるのが好ましい。前記吸着剤は、前記基材1m2当たり01g以上含有するのが好ましい。本発明のマスクは、前記エアフィルタを有することを特徴とする。本発明のエアフィルタユニットは、前記エアフィルタを有することを特徴とする。本発明の空気清浄機は、前記エアフィルタユニットを有することを特徴とする。本発明のエアコンは、前記エアフィルタユニットを有することを特徴とする。本発明のエアフィルタは、放射性セシウム、放射性ストロンチウム等の放射性金属を含む放射性物質を吸着する能力を有しているため、前記放射性物質により汚染された空気を効率よく浄化することができる。そのため、このエアフィルタを有するマスク、及びこのエアフィルタからなるエアフィルタユニットを有する空気清浄機、エアーコンディショナー等を使用することにより、放射能汚染された空気による外部被爆及び内部被爆のリスクを低減させることができる。特に、自動車等のエアコン用に本発明のエアフィルタを使用することにより、高濃度の放射性物質に汚染された地域を走行する場合でも、健康被害を受けるリスクを大きく低減することができる。1エアフィルタ本発明のエアフィルタは、基材に放射性物質の吸着剤を含有してなる。前記放射性物質の吸着剤を含有させることにより、放射性物質を含む汚染された空気を前記エアフィルタに通過させたときに、放射性物質が選択的に前記吸着剤に吸着され、汚染された空気から放射性物質を効率よく除去することができる。前記放射性物質の吸着剤は、シート状又は板状の多孔質体の基材に含有させるのが好ましい。本発明のエアフィルタには、放射性物質の吸着剤の効果を阻害しない範囲で、前記放射性物質の吸着剤以外の、一般に使用される活性炭、多孔質シリカ、ゼオライト、セピオライト等の吸着剤、リン酸、水酸化カリウム、炭酸カリウム、炭酸水素ナトリウム、ヒドラジド化合物、アルカリ金属化合物等の化学脱臭剤を含有させても良い。基材基材としては、織物、編物、不織布等の繊維によって構成される面積に対して十分な薄さを有するシート状又は板状の多孔質体が好ましい。シート状又は板状の多孔質体としては、ガラス質、炭素質、アルミナ質及び/又はシリカ質、金属ステンレス、銅等等の無機繊維で構成された紙、不織布、織布ガーゼ等、編地、フィルム等が挙げられる。不織布としては、スパンボンド不織布、スパンレース不織布、ニードルパンチ不織布、メルトブロー不織布、フラッシュ紡糸不織布、サーマルボンド不織布、ケミカルボンド不織布、ステッチボンド不織布、湿式抄紙不織布等が挙げられる。特にポリエチレン、ポリプロピレン等のポリオレフィン、ポリエステル、アクリル、ナイロン登録商標、レーヨン、セルロース等の材料が好ましい。これらの材料は、エアフィルタの使用目的によって適宜選択すれば良い。基材は、後述の放射性物質の吸着剤が担持されやすくするために、電荷を付与したもの、いわゆるエレクトレット加工を施したものが好ましい。電荷を付与する方法としてはコロナ放電法、純水サクション法、摩擦帯電法といった公知の方法から任意に選択することができる。エアフィルタをマスクとして使用する場合は、取り扱いの簡便さ、前記放射性物質の吸着剤の含有させやすさから、前記基材は、有機繊維からなる紙、不織布、織布、編地が好ましく、機械的強度の点で不織布が好ましく、特にポリオレフィン、ポリエステル、レーヨン等の繊維を単独又は組み合わせて構成されたメルトブロー不織布が好ましい。これらの繊維を組み合わせる場合、繊維そのものを混合して不織布を形成しても良いし、それぞれの繊維で形成した不織布を重ねて使用しても良い。エアフィルタを空気清浄機、エアコン等のフィルタユニットとして使用する場合は、比較的機械的な強度が必要であることから、有機繊維又は無機繊維からなる網目状フィルタ、不織布等が好ましい。基材は、プリーツ加工を施したものが好ましい。基材としては、例えば、プリーツ加工を施した150~300デニール程度の太さのポリプロピレン製等の糸で製造したネットが挙げられる。不織布を用いる場合は、複数枚を重ねて使用するのが好ましい。基材の目付は特に限定されないが、10~200gm2であるのが好ましく、15~100gm2であるのが好ましい。10gm2未満だと空気中の放射性物質との接触頻度が低くなり、高い効果を期待できなくなる。また200gm2超えるとフィルタとして用いた場合の圧力損失が大きくなる。放射性物質の吸着剤前記基材に含有させる、放射性セシウム、放射性ストロンチウム等の放射性金属を含む放射性物質の吸着剤としては、ダイヤモンド微粒子及び/又はカーボンナノチューブ、フェロシアン化金属化合物及び/又はフェリシアン化金属化合物複合塩A、ダイヤモンド微粒子にフェロシアン化金属化合物及び/又はフェリシアン化金属化合物を担持してなる複合ダイヤモンド微粒子複合ダイヤモンド微粒子A、カーボンナノチューブにフェロシアン化金属化合物及び/又はフェリシアン化金属化合物を担持してなる複合カーボンナノチューブ複合カーボンナノチューブA、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩複合塩B、ダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合ダイヤモンド微粒子複合ダイヤモンド微粒子B、カーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合カーボンナノチューブ複合カーボンナノチューブB、リン酸化合物と、アルカリ金属、アルカリ士類金属又は遷移金属とからなる塩複合塩C、ダイヤモンド微粒子に、リン酸化合物と、アルカリ金属、アルカリ士類金属又は遷移金属とからなる塩を担持してなる複合ダイヤモンド微粒子複合ダイヤモンド微粒子C、カーボンナノチューブに、リン酸化合物と、アルカリ金属、アルカリ士類金属又は遷移金属とからなる塩を担持してなる複合カーボンナノチューブ複合カーボンナノチューブC、又はこれらの組合せを用いることができる。これらの吸着剤は、その種類、基材の材質、構造及び含有させる方法等にもよるが、前記基材にできるだけ多く含有させるのが好ましい。具体的には、吸着剤の合計量が、基材1m2当たり01g以上であるのが好ましく、1g以上であるのがより好ましく、10g以上であるのが最も好ましい。01g未満では、放射性セシウム、放射性ストロンチウム等の放射性金属を含む放射性物質の除去効率が不十分となる場合がある。必要に応じて基材の厚さ使用枚数及び面積を増やして、前記吸着剤の効果を高めることができるので、基材1m2当たりの上限を設ける必要はないが、実用上、基材1g当たり05g以下であるのが好ましい。基材に吸着剤を含有させる方法としては、基材を構成する材料を製造する際に混合する方法、繊維に付着させた後でシート状又は板状の基材を形成する方法、基材に付着させる方法等が挙げられる。製造の簡便さから、基材に付着させる方法が好ましい。基材に付着させる方法としては、放射性物質の吸着剤の分散液に基材を含浸する方法、射性物質の吸着剤の分散液を基材にスプレーする方法等が挙げられる。吸着剤を基材に付着させる場合、樹脂バインダーを用いてもよい。樹脂バインダーで吸着剤と繊維との間を接着させることによって吸着剤の脱落を防止できる。樹脂バインダーとしては、吸着剤と繊維との間を接着する効果を有するものであれば使用可能であり、アクリル系樹脂、スチレン-ブタジエン系樹脂、アクリロニトリル-ブタジエン系樹脂、メチルメタクリレート-ブタジエン系樹脂、酢酸ビニル系樹脂、塩化ビニル系樹脂、塩化ビニリデン系樹脂、エポキシ樹脂、ポリエステル樹脂、ウレタン樹脂等が挙げられる。特に、アクリル系樹脂は耐候性が高いために好ましい。ここでアクリル系樹脂としてはアクリル酸エステル単独樹脂、及びアクリル酸エステルとメタクリル酸エステル、酢酸ビニル、スチレン、アクリロニトリル、アクリル酸等との共重合物等を挙げることができる。繊維に対する前記バインダーの付着量は5質量以下にするのが好ましく、1質量以下にするのがより好ましい。バインダーの付着量を5質量超にすると、前記吸着剤がバインダーによって被覆されてしまい、吸着剤としての効果が低下してしまうとともに、エアフィルタの目開きが減少してフィルタ性能が低下するおそれがある。樹脂バインダーは、吸着剤の分散液に混合して使用するか、吸着剤を付着させる前又は後に繊維にスプレー等の方法で付着させることにより使用する。ダイヤモンド微粒子及び/又はカーボンナノチューブダイヤモンド微粒子及び/又はカーボンナノチューブは、高い比表面積を有し、その表面にカルボキシル基、スルホン酸基、水酸基等の官能基を有するため、金属原子、特にセシウム、ストロンチウム等のアルカリ金属やアルカリ土類金属を選択的に吸着することができる。従って、放射性セシウム134Cs、137Cs等、放射性ストロンチウム等の放射性金属を含む放射性物質の吸着剤として好適である。放射性物質は、ダイヤモンド微粒子及びカーボンナノチューブ表面のカルボキシル基、スルホン酸基、水酸基等の官能基に吸着されると考えられるので、より多くの放射性物質をダイヤモンド微粒子及びカーボンナノチューブ表面に吸着させるためには、酸化処理等の方法により表面をより多くのカルボキシル基、スルホン酸基、水酸基等の官能基で修飾親水化したダイヤモンド微粒子及びカーボンナノチューブを用いるのが好ましい。ダイヤモンド微粒子及びカーボンナノチューブは、それぞれ単独で使用しても良いし、混合して使用しても良い。また他の吸着剤と混合して使用しても良い。ダイヤモンド微粒子及びカーボンナノチューブを混合して使用する他の吸着剤は、ダイヤモンド微粒子及び/又はカーボンナノチューブの吸着除去性能を阻害しないものであればどのようなものを使用してもよい。ダイヤモンド微粒子及びカーボンナノチューブを併用する場合は、それらの混合比率はどのような値でも良いが、ダイヤモンド微粒子を過剰にするのが好ましい。ダイヤモンド微粒子ダイヤモンド微粒子としては、表面積が大きいこと、カルボキシル基、スルホン酸基、水酸基等の官能基が粒子表面に比較的多く存在すること、及び前記化学修飾の容易さから、爆射法で得られたナノダイヤモンドを用いるのが好ましい。爆射法で得られた未精製のナノダイヤモンドは、ナノサイズのダイヤモンド微粒子の表面をグラファイト系炭素が覆ったコア/シェル構造を有しており、このまま使用することも可能であるが、酸化処理を施すことにより粒子表面のグラファイトを一部除去するとともに、その表面をカルボキシル基、スルホン酸基、水酸基等の官能基で修飾して使用するのが好ましい。未精製のナノダイヤモンドは、約255gcm3の比重を有し、200~250nm程度のメジアン径動的光散乱法を有する。この未精製のナノダイヤモンドを酸化処理することにより、粒子表面のグラファイト系炭素が除去され、ダイヤモンド含率の高いダイヤモンド微粒子が得られる。酸化処理することにより精製したダイヤモンド微粒子は2~10nm程度のダイヤモンドの一次粒子からなるメジアン径150~250nm程度の二次粒子である。本発明で使用するダイヤモンド微粒子は、その表面積を大きくするため、さらにメディア分散等の方法によりできるだけ凝集を解いて使用するのが好ましく、そのメジアン径は10~200nmであるのが好ましく、20~150nmであるのがより好ましい。ダイヤモンド微粒子は、255~348gcm3の比重を有するのが好ましい。ダイヤモンド微粒子の比重は、ナノダイヤモンドの精製度グラファイト系炭素の除去率に伴って増加するので、比重から粒子中のダイヤモンド含率粒子表面に存在するグラファイト系炭素の量を求めることができる。すなわち、比重が255gcm3の場合のダイヤモンド含率は24体積、比重が348gcm3の場合のダイヤモンド含率は98体積である。ダイヤモンド微粒子の比重が255gcm3未満、すなわち酸化処理を行わない場合であっても、その表面にカルボキシル基、スルホン酸基、水酸基等の官能基を有しているが、さらに酸化処理を施すことによって、それらの数を増加させることができる。また過剰に酸化処理を施した場合、ナノダイヤモンドのシェル部分のグラファイト系炭素がほとんど除去されるため、逆にカルボキシル基、スルホン酸基、水酸基等の官能基が少なくなってしまう。従って比重は348gcm3を越えない程度であるのが好ましい。前記比重は、30gcm3ダイヤモンド84体積以上346gcm3ダイヤモンド97体積以下であるのがより好ましく、338gcm3ダイヤモンド90体積以上345gcm3ダイヤモンド96体積以下であるのが最も好ましい。なおナノダイヤモンド中のダイヤモンドの体積は、ダイヤモンドの比重350gcm3及びグラファイトの比重225gcm3を用いて、ナノダイヤモンドの比重から算出した値である。カーボンナノチューブカーボンナノチューブは、グラファイトを筒状に巻いた形状で、1~1500nmの直径、及び数nmから1mm程度の長さを有する炭素材料である。本発明で用いるカーボンナノチューブの形状は、特に限定されないが、直径1~1000nmが好ましく、5~500nmがより好ましく、10~300nmが最も好ましく、長さは10nmから5μmが好ましく、20nmから1μmがより好ましい。カーボンナノチューブには単層のもの、多層構造になったもの、カップスタック状のもの等があるが、本発明に使用するカーボンナノチューブは、表面積が大きいこと、カルボキシル基、スルホン酸基、水酸基等の官能基が粒子表面に比較的多く存在すること、及び前記化学修飾の容易さから、カップスタック型のものを用いるのが好ましい。カップスタック型カーボンナノチューブは、底のないカップ形状をなす炭素網層が数個~数百個積層した炭素繊維であり、繊維の内外壁に炭素網層の端面が露出した構造を有している。炭素網層の端面はカルボキシル基、スルホン酸基、水酸基等の官能基が多く活性度が高いと考えられるため、カップスタック型カーボンナノチューブは放射性物質の高い吸着能を有する。複合塩Aフェロシアン化金属化合物及び/又はフェリシアン化金属化合物複合塩Aは、放射性物質に対して高い吸着能を有し、特にセシウムを選択的に吸着するので、放射性セシウムを含む放射性物質に対する吸着剤として好適である。フェロシアン化金属化合物及び/又はフェリシアン化金属化合物は、それぞれフェロシアン化物イオンFe64と金属との塩及びフェリシアン化物イオンFe63と金属との塩であり、前記金属としてはアルカリ土類金属以外の金属を含むのが好ましく、遷移金属又は典型金属を含むのが好ましい。遷移金属及び典型金属以外の金属としてアルカリ金属を含んでいてもよい。前記金属としては、Ag、Zn、Cd、Cu、Co、Ni、Mn、Fe、Ti、Zr、V、Mo、W、Uからなる群から選ばれた少なくとも1種が好ましく、特にCo、Ni、Zn、Cu、Cd、Fe、Ti及びZrからなる群から選ばれた少なくとも一種が好ましい。アルカリ金属としては、Li、K又はNaが好ましい。好ましいフェロシアン化金属化合物としては、K2CoFe6、Na2NiFe6、K2Zn3Fe62、K2Cu3Fe62、Cu2Fe6、Zn2Fe6、Cd2Fe6、Ni2Fe6、Fe4Fe63、TiFe6等を挙げることができ、好ましいフェリシアン化金属化合物としては、Zn3Fe62、FeFe6、Ni3Fe62、Cu3Fe62等を挙げることができる。複合ダイヤモンド微粒子A前記ダイヤモンド微粒子にフェロシアン化金属化合物及び/又はフェリシアン化金属化合物複合塩Aを担持してなる複合ダイヤモンド微粒子複合ダイヤモンド微粒子Aは、放射性物質に対して高い吸着能を有し、特にセシウムを選択的に吸着するので、放射性セシウムを有する放射性物質に対する吸着剤として好適である。ダイヤモンド微粒子に対するフェロシアン化金属化合物及びフェリシアン化金属化合物の合計の担持量は、ダイヤモンド微粒子1g当たり0001mmol以上であるのが好ましく、001mmol以上であるのがより好ましい。0001mmol未満では、放射性セシウムを十分に吸着させることができず、十分な除去効率が得られない。複合カーボンナノチューブAカーボンナノチューブにフェロシアン化金属化合物及び/又はフェリシアン化金属化合物複合塩Aを担持してなる複合カーボンナノチューブ複合カーボンナノチューブAは、放射性物質に対して高い吸着能を有し、特にセシウムを選択的に吸着するので、放射性セシウムを含む放射性物質に対する吸着剤として好適である。カーボンナノチューブに対するフェロシアン化金属化合物及びフェリシアン化金属化合物の合計の担持量は、カーボンナノチューブ1g当たり0001mmol以上であるのが好ましく、001mmol以上であるのがより好ましい。0001mmol未満では、放射性セシウムを十分に吸着させることができず、十分な除去効率が得られない。複合塩Bチタン又はジルコニウムと、リン酸化合物と、アルカリ金属、アルカリ士類金属、鉄、コバルト、ニッケル、銅及び亜鉛からなる群から選ばれた少なくとも1種の金属とからなる塩複合塩Bは、放射性物質、特にストロンチウムを含む放射性物質を吸着するための吸着剤として高い効果を発揮する。複合塩Bは、水酸化チタン又は水酸化ジルコニウムと、リン酸化合物と、アルカリ金属、アルカリ土類金属又は遷移金属の水溶性金属塩とを混合することにより生成することができる。水溶性金属塩水溶性金属塩は、アルカリ金属、アルカリ土類金属又は遷移金属のハロゲン化物、硝酸塩及び硫酸塩からなる群から選ばれた少なくとも1種であるのが好ましい。前記アルカリ金属としては、ナトリウム又はカリウムが好ましく、前記アルカリ土類金属としては、バリウムが好ましく、前記遷移金属としては、鉄、コバルト、ニッケル、銅又は亜鉛が好ましい。水溶性金属塩は、塩化バリウム、硝酸バリウム等のバリウム塩が最も好ましい。リン酸化合物リン酸化合物としては、リン酸塩、亜リン酸塩、次亜リン酸塩、リン酸アミノ塩、無水リン酸塩、三リン酸塩、四リン酸塩、縮合リン酸塩、フィチン酸塩及びその誘導体等が使用できるが、オルソリン酸塩、オルソリン酸水素塩、メタリン酸塩、亜リン酸塩、次亜リン酸塩、縮合リン酸塩が好ましく、特に縮合リン酸塩及び/又はメタリン酸塩、もしくはオルソリン酸塩及び/又はオルソリン酸水素塩を使用するのが好ましい。縮合リン酸塩とは、オルソリン酸H3PO4の脱水縮合によって得られた酸の塩であり、特に限定はしないが、ピロリン酸塩、トリポリリン酸塩及びテトラポリリン酸塩が好ましい。また、これらの縮合リン酸塩と、メタリン酸塩及び/又はフィチン酸塩との組合せが好ましい。リン酸化合物には金属を含んでいても良く、含まれる金属としては、アルカリ金属、アルカリ土類金属、遷移金属及びAl等が好ましい。アルカリ金属としては、Na及びKが好ましく、アルカリ土類金属としては、Mgが好ましく、遷移金属としては、Fe及びZnが好ましい。リン酸化合物の使用例としては、メタリン酸塩とポリリン酸塩との組合せが好ましく、特にピロリン酸ナトリウムとメタリン酸塩との組合せが好ましい。ピロリン酸塩及びメタリン酸塩の比率は、限定されないが、ピロリン酸/メタリン酸のモル比で、110~101の範囲が好ましく、12~51の範囲がより好ましい。リン酸化合物は、前記水溶性金属塩に対して、110当量以上使用するのが好ましく、1当量以上100当量以下で使用するのがより好ましく、10当量以上50当量以下で使用するのが最も好ましい。水酸化チタン又は水酸化ジルコニウム水酸化チタン又は水酸化ジルコニウムは、塩化チタン又は塩化ジルコニウムの水溶液に、アンモニア水又は水酸化ナトリウム水溶液を加えpH7以上にした状態で得られるものを使用するのが好ましい。水酸化チタン又は水酸化ジルコニウムは、前記リン酸化合物に対して、110当量以上使用するのが好ましく、1当量以上100当量以下で使用するのがより好ましく、10当量以上50当量以下で使用するのが最も好ましい。複合ダイヤモンド微粒子Bダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩複合塩Bを担持してなる複合ダイヤモンド微粒子複合ダイヤモンド微粒子Bは、大気中の放射性物質、特にストロンチウムを含む放射性物質を吸着するための吸着剤として高い効果を発揮する。前記複合ダイヤモンド微粒子Bは、水酸化チタン又は水酸化ジルコニウムと、リン酸化合物と、アルカリ金属、アルカリ土類金属又は遷移金属の水溶性金属塩と、ダイヤモンド微粒子とを混合することにより得ることができる。前記水酸化チタン又は水酸化ジルコニウム、前記リン酸化合物、前記水溶性金属塩は、複合塩Bを作製するのに用いたものと同じであり、それらの使用量も複合塩Bと同様で良い。ダイヤモンド微粒子は、前述したものと同じものを使用することができ、前記水溶性金属塩に対して、11000倍質量以上添加するのが好ましく、1100倍質量以上100倍質量以下で添加するのがより好ましく、110倍質量以上50倍質量以下で添加するのが最も好ましい。複合カーボンナノチューブBカーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩複合塩Bを担持してなる複合カーボンナノチューブ複合カーボンナノチューブBは、大気中の放射性物質、特にストロンチウムを含む放射性物質を吸着するための吸着剤として高い効果を発揮する。前記複合カーボンナノチューブBは、水酸化チタン又は水酸化ジルコニウムと、リン酸化合物と、アルカリ金属、アルカリ土類金属又は遷移金属の水溶性金属塩と、カーボンナノチューブとを混合することにより得ることができる。水酸化チタン又は水酸化ジルコニウム、リン酸化合物、前記水溶性金属塩は、複合塩Bを作製するのに用いたものと同じであり、それらの使用量も複合塩Bと同様で良い。カーボンナノチューブは、前述したものと同じものを使用することができ、前記水溶性金属塩に対して、11000倍質量以上添加するのが好ましく、1100倍質量以上100倍質量以下で添加するのがより好ましく、110倍質量以上50倍質量以下で添加するのが最も好ましい。複合塩Cリン酸化合物と、アルカリ金属、アルカリ士類金属又は遷移金属とからなる塩複合塩Cは、大気中の放射性物質、特にストロンチウムを含む放射性物質を吸着するための吸着剤として高い効果を発揮する。前記吸着剤は、リン酸化合物と、前記アルカリ金属、アルカリ土類金属又は遷移金属の水溶性塩とを混合することにより生成することができる。水溶性金属塩水溶性金属塩は、アルカリ金属、アルカリ土類金属又は遷移金属のハロゲン化物、硝酸塩及び硫酸塩からなる群から選ばれた少なくとも1種であるのが好ましく、前記アルカリ金属としては、カリウム、ルビジウム又はセシウムが好ましく、前記アルカリ土類金属としては、カルシウム、ストロンチウム又はバリウムが好ましく、前記遷移金属としては、鉄、コバルト、ニッケル又は銅が好ましい。水溶性金属塩は、特にアルカリ土類金属の塩が好ましく、中でも塩化バリウム、硝酸バリウム等のバリウム塩が最も好ましい。リン酸化合物リン酸化合物としては、リン酸塩、リン酸アミノ塩、無水リン酸塩、三リン酸塩、四リン酸塩、縮合リン酸塩等が使用できるが、リン酸塩、リン酸水素塩及び縮合リン酸塩が好ましく、特に縮合リン酸塩を単独で、もしくはリン酸塩及び/又はリン酸水素塩と組み合わせて使用するのが好ましい。縮合リン酸塩とは、オルソリン酸H3PO4の脱水縮合によって得られた酸の塩であり、特に限定はしないが、ピロリン酸塩、トリポリリン酸塩、テトラポリリン酸塩及びメタリン酸塩が好ましい。メタリン酸塩nの中でも、特に低級ポリリン酸塩n6以下が好ましく、ピロリン酸塩、トリポリリン酸塩がより好ましく、特にトリポリリン酸塩が好ましい。リン酸化合物には金属を含んでいても良く、含まれる金属としては、アルカリ金属、アルカリ土類金属、遷移金属及びAl等が好ましい。アルカリ金属としては、Na及びKが好ましく、アルカリ土類金属としては、Mg及びCaが好ましく、遷移金属としては、Fe及びZnが好ましい。好ましいリン酸化合物の使用例としては、リン酸水素塩とポリリン酸との組合せが好ましく、特にリン酸水素二ナトリウムとトリポリリン酸との組合せが好ましい。リン酸水素塩及びポリリン酸の比率は、限定されないが、リン酸水素塩/ポリリン酸のモル比で、110~101の範囲が好ましく、12~51の範囲がより好ましい。リン酸化合物は、前記水溶性金属塩に対して、110当量以上使用するのが好ましく、1当量以上100当量以下で使用するのがより好ましく、10当量以上50当量以下で使用するのが最も好ましい。複合ダイヤモンド微粒子Cダイヤモンド微粒子に、リン酸化合物と、アルカリ金属、アルカリ士類金属又は遷移金属とからなる塩複合塩Cを担持してなる複合ダイヤモンド微粒子複合ダイヤモンド微粒子Cは、大気中の放射性物質、特にストロンチウムを含む放射性物質を吸着するための吸着剤として高い効果を発揮する。複合ダイヤモンド微粒子Cは、リン酸化合物と、水溶性金属塩と、ダイヤモンド微粒子とを混合することにより生成することができる。前記リン酸化合物、前記水溶性金属塩は、複合塩Cを作製するのに用いたものと同じであり、それらの使用量も複合塩Cと同様で良い。ダイヤモンド微粒子は、前述したものと同じものを使用することができ、前記水溶性金属塩に対して、11000倍質量以上添加するのが好ましく、1100倍質量以上100倍質量以下で添加するのがより好ましく、110倍質量以上50倍質量以下で添加するのが最も好ましい。複合カーボンナノチューブCカーボンナノチューブに、リン酸化合物と、アルカリ金属、アルカリ士類金属又は遷移金属とからなる塩複合塩Cを担持してなる複合カーボンナノチューブ複合カーボンナノチューブCは、大気中の放射性物質、特にストロンチウムを含む放射性物質を吸着するための吸着剤として高い効果を発揮する。複合カーボンナノチューブCは、リン酸化合物と、水溶性金属塩と、カーボンナノチューブとを混合することにより生成することができる。前記リン酸化合物、前記水溶性金属塩は、複合塩Cを作製するのに用いたものと同じであり、それらの使用量も複合塩Cと同様で良い。カーボンナノチューブは、前述したものと同じものを使用することができ、前記水溶性金属塩に対して、11000倍質量以上添加するのが好ましく、1100倍質量以上100倍質量以下で添加するのがより好ましく、110倍質量以上50倍質量以下で添加するのが最も好ましい。2マスク本発明のマスクは、前記放射性物質の吸着剤を含んでなるエアフィルタを有する。マスクの種類は特に限定されず、市販されているサージカルマスク、フェイスマスク、防塵マスク等に前記エアフィルタを適用することができる。前記マスクは、前記エアフィルタを交換可能に構成するのが好ましい。前記フェイスマスク、防塵マスク等に使用する場合、エアフィルタにプリーツ加工を施すのが好ましい。前記サージカルマスクに使用する場合は、本発明のエアフィルタが直接肌に触れないように、吸着剤を含まない不織布、ガーゼ等を前記エアフィルタと肌との間に配置するようにするのが好ましい。また小さな子供が着用しやすいように、前記サージカルマスクの外側にキャラクター等のイラストを描いてもよい。3エアフィルタユニット本発明のエアフィルタユニットは、前記エアフィルタをプラスチック、金属、木等の枠体に収納したものである。前記エアフィルタは、プリーツ加工やコルゲート加工を施して使用するのが好ましい。前記枠体と前記エアフィルタとの接合は、単にはめ込み式であっても良いし、接着剤等を使用してもよい。また、前記枠体には、必要に応じてその他の部材を配置してもよい。前記枠体やその他の部材については、公知の形状、素材のものを使用することができる。エアフィルタユニットは、各種空気清浄機、エアーコンディショナー等において好ましく利用される。なお、空気清浄機とは、主に一般住宅、ホテル等の居室内空気を清浄する目的に使用されるものである。4製造方法ダイヤモンド微粒子爆射法ダイヤモンド微粒子は公知の方法で作製することができる。特に、本発明の目的には爆射法によって得られたダイヤモンド微粒子が好ましい。爆射法によるダイヤモンド微粒子の合成は、水及び/又は氷の存在下で爆薬を爆発させて行うウエット法、水及び/又は氷を使用しないで空冷するドライ法等があるが、本発明ではどの方法を採用しても良い。ウエット法としては、例えば、氷でできた容器中に充填した爆薬[例えば、TNTHMX=5050]を、耐圧容器のほぼ中央部に配置し、前記耐圧容器の壁面に水を流しながら爆裂させる方法を挙げることができる。この方法において、反応生成物としての未精製のダイヤモンドは容器中の水中から回収する。ウエット法においては、水及び/又は氷中にあらかじめ水溶性の還元剤酸化防止剤を含有させて爆発を行うのが好ましい。前記水溶性の還元剤としては、ヒドラジン類、ヘキサメチレンテトラアミン、尿素、アンモニア、アセトニトリル、アスコルビン酸、亜硫酸ナトリウム、ハイドロキノン、エリソルビン酸ナトリウム、カテキン、ヒドラジン、シュウ酸、ギ酸等が挙げられる。爆薬としては公知の有機系爆薬を用いることができる。有機系爆薬としては、トリニトロトルエン、トリニトロベンゼン、シクロトリメチレントリニトラミン、シクロテトラメチレンテトラニトラミン、テトラニトロメチルアニリン、トリアミノトリニトロベンゼン、ジアミノトリニトロベンゼン、ヘキサニトロスチルベン、ヘキサニトロアゾベンゼン、ヘキサニトロジフェニルアミン、ピクリン酸、ピクリン酸アンモニウム、ベンゾトリアゾール、エチレンジニトラミン、ニトログアニジン、ペンタエリスリトールテトラナイトレート、ベンゾトリフルオキサン等が挙げられ、これらを単独又は混合して使用する。特に、RDX60とTNTとの混合爆薬として知られているコンポジションB等を使用するのが好ましい。これらの有機系爆薬は、炭素原子含有率が15質量以上、好ましくは20~35質量、密度が15gcc以上、好ましくは16gcc以上、爆速は7000ms以上、好ましくは7500ms以上であり、酸素バランスが負、好ましくは02~06であり、爆射圧が18GPa以上、好ましくは20~30GPa、爆射温度が3000K以上、好ましくは3000~4000Kである。そのため、爆薬中の炭素原子を効率よくダイヤモンドに転換することができ、また酸素バランスが負であることから爆発時にダイヤモンドが酸化されて収率を低下させることがない。前記爆射法は、ScienceVol133No3467pp18211822、特開平1234311号、特開平2141414号、BullSocChemFrVol134pp875890、DiamondandRelatedmaterialsVol9pp861865、ChemicalPhysicsLetters222pp343346、CarbonVol33No12pp16631671、PhysicsoftheSolidStateVol42No8pp15751578、KXuZJinFWeiandTJiangEnergeticMaterials119、特開昭63303806号、特開昭5626711報、英国特許第1154633号、特開平3271109号、特表平6505694号、炭素第22巻No2189~191頁、VanThieiMRecFHJApplPhys62pp1761~1767、特表平7505831号、米国特許第5861349号、特開2006239511号及び特開2003146637号等に記載の方法を用いることができる。酸化処理未精製のダイヤモンドの酸化処理方法としては、過塩素酸、重クロム酸、硝酸等の酸化剤共存下で高温高圧処理する方法酸化処理A、水及び/又はアルコールからなる超臨界流体中で処理する方法酸化処理B、水及び/又はアルコールからなる溶媒に酸素を共存させて、前記溶媒の標準沸点以上の温度及び01MPaゲージ圧以上の圧力で処理する方法酸化処理C、又は375~630°Cで酸素を含む気体により処理する方法酸化処理Dが挙げられる。これらの酸化処理は、単独で行ってもよいし、組み合わせて行っても良い。酸化処理を組み合わせる場合は、爆射法で得られた未精製のダイヤモンドにまず酸化処理Aを施し、さらに酸化処理B~Cのいずれかを施すのが好ましい。爆射法で得られた未精製のダイヤモンドに酸化処理Aを施すことによりグラファイト相の一部が除去されたナノダイヤモンドグラファイトダイヤモンド微粒子が得られ、このグラファイトダイヤモンド微粒子に酸化処理B~Cのいずれかの処理を施すことにより前記グラファイト相をさらに除去することができる。粒子表面をカルボキシル基、スルホン酸基、水酸基等の官能基で修飾するために、酸化処理Aで使用する酸化剤としては高い酸化力を有するものが好ましい。具体的には、過塩素酸、重クロム酸又は硝酸が好ましい。メディア分散処理爆射法により得られた未精製のダイヤモンド、及び前記酸化処理を施したナノダイヤモンドの動的光散乱法で求めたメジアン径は150~250nmである。これらの粒子は、前述したように、メジアン径2~10nm程度のダイヤモンド一次粒子が強固に凝集した凝集体である。凝集がより少ないダイヤモンド微粒子を得るために、未精製又は前記酸化処理を施したダイヤモンド微粒子をビーズミル等の公知のメディア分散法により粉砕するのが好ましい。ビーズミルによる分散は、005mm径のジルコニアビーズを使用するのが好ましく、003mm径のジルコニアビーズを使用するのがさらに好ましい。未精製又は前記酸化処理を施したダイヤモンド微粒子をメディア分散することにより、メジアン径を100nm以下にするのが好ましく、50nm以下にするのがより好ましく、30nm以下にするのが最も好ましい。ビーズミルによる分散は市販の装置を用いて行うことができる。連続的に分散液を供給しながら、ビーズによる粉砕を行うことができる装置を使用するのが好ましく、例えば01mm径のジルコニアビーズを015Lのベッセルに充填し、10ms程度の周速で回転子を回転させながら、5程度の前記ダイヤモンド微粒子の水分散物を012Lminで供給し粉砕する。さらに細かく分散させたいときは、005mm径のジルコニアビーズを用いてもよい。カーボンナノチューブカップスタック型カーボンナノチューブは、市販のもの、国際公開第2008004347号、特開2003147644号、QingfengLiuetalSynthesisPurificationandOpeningofShortCupStackedCarbonNanotubesJournalofNanoscienceandNanotechnologyvol9455445602009等に記載のものを用いることができる。カップスタック型カーボンナノチューブの製造法の一例を以下に説明するが、本発明はこの方法に限定されるものではない。カップスタック型カーボンナノチューブは、CoOA1203系の触媒を用いて合成することができる。CoOA1203系の触媒は、硝酸コバルトと硝酸アルミニウムとを加熱して熱分解し、得られた反応物を粉砕して作製する。合成触媒の組成はCoOA12038020~4060質量比であるのが好ましい。カップスタック型カーボンナノチューブは、前記合成触媒を銅製の容器に配置し、約650°Cで、触媒に向けてプロパン/ブタンの混合ガスを流すことによって合成することができる。得られたカップスタック型カーボンナノチューブは、塩酸処理によってアモルファスカーボン及び合成触媒を溶解除去し、さらに前述のダイヤモンド微粒子と同様にして酸化処理を施し、その表面に親水基を修飾するのが好ましい。複合ダイヤモンド微粒子A及び複合カーボンナノチューブAの製造フェロシアン化金属化合物及び/又はフェリシアン化金属化合物が担持してなる複合ダイヤモンド微粒子Aは、ダイヤモンド微粒子を分散した分散液に、水溶性の金属塩例えば、FeCl3等の金属の塩化物を混合し、ダイヤモンド微粒子と金属との塩を形成した後、水溶性フェロシアン化物及び/又は水溶性フェリシアン化物を添加することによって得ることができる。フェロシアン化金属化合物及び/又はフェリシアン化金属化合物が担持してなる複合カーボンナノチューブAは、カーボンナノチューブを分散した分散液に、水溶性の金属塩例えば、FeCl3等の金属の塩化物を混合し、カーボンナノチューブと金属との塩を形成した後、水溶性フェロシアン化物及び/又は水溶性フェリシアン化物を添加することによって、を得ることができる。これらの方法により、ダイヤモンド微粒子又はカーボンナノチューブ表面のカルボキシル基、スルホン酸基、水酸基等の官能基に金属を介してフェロシアン化物及び/又はフェリシアン化物が担持される。前記水溶性の金属塩と水溶性フェロシアン化物及び/又は水溶性フェリシアン化物との添加順は逆であっても同様に、複合ダイヤモンド微粒子A又は複合カーボンナノチューブAを得ることができるが、水溶性の金属塩を先に添加する方が効率よく反応が進むので好ましい。水溶性の金属塩は、遷移金属又は典型金属の塩化物、硫酸塩、硝酸塩等の化合物であり、特に塩化物が好ましい。これらの水溶性の金属塩を添加することにより、ダイヤモンド微粒子又はカーボンナノチューブ表面のカルボキシル基、スルホン酸基、水酸基等の官能基と遷移金属又は典型金属との塩を形成する。遷移金属又は典型金属としては、Ag、Zn、Cd、Cu、Co、Ni、Mn、Fe、Ti、Zr、V、Mo、W、U等が好ましく、特にCo、Ni、Zn、Cu、Cd、Fe、Ti及びZrが好ましい。水溶性の金属塩としては、FeCl3、CoCl2、ZnCl2、CuCl2、NiCl2等が好ましい。水溶性フェロシアン化物としては、フェロシアン化リチウムLi4Fe6、フェロシアン化カリウムK4Fe6、フェロシアン化ナトリウムNa4Fe6等を用いるのが好ましく、水溶性フェリシアン化物としては、フェリシアン化リチウムLi3Fe6、フェリシアン化カリウムK3Fe6、フェリシアン化ナトリウムNa3Fe6等を用いるのが好ましい。複合ダイヤモンド微粒子A及び複合カーボンナノチューブAに、さらに前述のメディア分散処理を施すのが好ましい。メディア分散処理により、フェロシアン化金属化合物及び/又はフェリシアン化金属化合物を担持する処理によって凝集したダイヤモンド微粒子又はカーボンナノチューブを再分散させ、その表面積を増やし、セシウムの吸着能を増加させることができる。さらに超音波による分散、ホモジナイザー、アトライター、ボールミル等を併用しても良い。本発明を実施例によりさらに詳細に説明するが、本発明はそれらに限定されるものではない。実施例1ナノダイヤモンドの作製TNTとRDXシクロトリメチレントリニトラミンを4060の比で含む065kgの爆薬10を、脱気した水を凍らせて形成した氷の容器12aに充填し図2、同じく脱気した水を凍らせて形成した氷の容器12bで蓋をした図2。前記爆薬10には、起爆用爆薬及び電気雷管を取り付けた。氷の重さは容器12a12b合わせて15kgであった。この爆薬10を充填した氷の容器12a12bを、3m3の耐圧性容器内に銅線で吊り下げ、耐圧性容器内の空気を窒素と置換した。爆薬を起爆するための電気雷管への電流は前記銅線を通して供給した。耐圧性容器内は1気圧であり、酸素濃度は4容量であった。耐圧性容器の上部から内壁全体に水をかけながら氷の容器12a12bに充填した爆薬10を爆発させた。5分間静置した後、前記氷の容器12a12bに充填した爆薬10を再度同様にして設置し、耐圧性容器内の窒素置換の操作は行わないで二度目の爆発を行った。ただし、氷の容器12a12bに充填した爆薬10を設置する際には、窒素を耐圧性容器に供給しながら素早く作業を行った。二度目の爆発後、耐圧性容器の上蓋を開け、水で耐圧性容器の内壁面を洗浄しながら黒色液状の爆発生成物未精製のナノダイヤモンドを回収し、加熱乾燥し、未精製のナノダイヤモンド粉末を得た。この未精製のナノダイヤモンドの収率は使用した爆薬量に対して11質量であり、比重は255gcm3、メジアン径動的光散乱法は220nmであった。この未精製のナノダイヤモンドは、比重から計算して、76体積のグラファイト系炭素と24体積のダイヤモンドからなっていると推定された。この未精製のナノダイヤモンドは、ラマンスペクトルにおける1330±10cm1のピーク強度Iaと、1610±100cm1のピーク強度Ibとの比が086であった。得られた未精製のナノダイヤモンドを60質量硝酸水溶液と混合し、160°C、14気圧、20分の条件で酸化性分解処理を行った後、130°C、13気圧、1時間で酸化性エッチング処理を行った。酸化性エッチング処理により、未精製のナノダイヤモンドからグラファイトが一部除去された粒子が得られた。この粒子を、アンモニアを用いて、210°C、20気圧、20分還流し中和処理した後、自然沈降させデカンテーションにより35質量硝酸での洗浄を行い、さらにデカンテーションにより3回水洗し、遠心分離により脱水し、120°Cで加熱乾燥し、酸化処理したナノダイヤモンドの粉末を得た。この酸化処理したナノダイヤモンドの粉末の比重は338gcm3であり、メジアン径は130nm動的光散乱法であった。比重から計算して、90体積のダイヤモンドと10体積のグラファイト系炭素からなっていると推定された。不織布の作製メルトブロー法メルトフローレートが15g10分の条件により、ポリプロピレンの溶融樹脂及び高温ジェット気流を水平方向に吹き出し、ドラムコンベアーの上方で繊維を捕集するようドラムコンベアーの高さを設定し、目付15gm2、通気度60cccm2sec、平均繊維径15μmの不織布を得た。ダイヤモンドを含有する不織布の作製得られた不織布を、3質量の前記酸化処理したナノダイヤモンドと01質量のスチレン-アクリル樹脂Tg40°Cのラテックスとを含む水分散液中35°Cに10分間浸漬した後、80°Cで乾燥することにより、ダイヤモンド微粒子を不織布に吸着させた。得られたダイヤモンド微粒子含有不織布は、不織布1m2あたり1gのダイヤモンド微粒子が付着していた。フィルタ性能作製したダイヤモンド微粒子含有不織布20cm×20cmを4枚重ねて、セシウムを含有する埃の捕集実験を行ったところ、999以上の捕集効率を有していた。ダイヤモンド微粒子含有不織布を用いることにより、放射性セシウム等の放射性物質を除去する能力を有するエアフィルタが得られると考えられる。実施例2ダイヤモンド微粒子を含有するポリエステル布の作製水分量100ppm以下に乾燥したポリエチレンテレフタレートのペレット1800gと、実施例1で作製した酸化処理したナノダイヤモンド粉末を36gとを二軸押し出し機を用いて設定温度230~300°Cで溶融混練し、ペレット化したのち、ノーベント式30mm単軸押し出し機に投入し250~300°Cで溶融させ、ノズル径05mmの丸断面孔100孔を有する紡糸口金を用いて溶融ポリマーを吐出し、口金下2mの位置で300m分の速度で巻き取り未延伸糸を得た。得られた未延伸糸を80°Cの温水浴中で45倍に延伸し、次いで150°Cに加熱したヒートロールを用いて10秒間熱処理し、単糸繊度17dtexのポリエステル繊維を得た。得られたポリエステル繊維を用いて、1m2あたり1gのナノダイヤモンドを含有する織物からなる布を作製した。フィルタ性能作製したダイヤモンド微粒子を含有するポリエステル布20cm×20cmを4枚重ねて、セシウムを含有する埃の捕集実験を行ったところ、999以上の捕集効率を有していた。ダイヤモンド微粒子を含有するポリエステル布を用いることにより、放射性セシウム等の放射性物質を除去する能力を有するエアフィルタが得られると考えられる。実施例3カーボンナノチューブの合成24gの蒸留水に溶解した146gの硝酸コバルト6水和物と94gの硝酸アルミニウム9水和物とを650°C±10°Cに維持したマッフル炉内で加熱して1時間熱分解させ、空気中で放冷し、得られた樹枝状の生成物を粉砕してカップスタック型カーボンナノチューブを合成するためのCoOA1203系触媒を得た。得られた触媒の組成はCoOA12036040質量比であった。この合成触媒O4gを直径60mmの銅製皿上に均等に配置し、650±5°Cに維持したパイロット炉中で、上方から触媒に向けてプロパンブタン11の混合ガスを120Lhrの流量で供給し、30分間反応させ39の収率でグラファイト化合物を得た。得られたグラファイト化合物は、走査型電子顕微鏡での観測から、カップスタック型カーボンナノチューブを含有することが確認できた。X線回折により、このカーボンナノチューブは74の結晶化炭素を含有していることが分かった。このようにして作製したカップスタック型カーボンナノチューブを含むグラファイト化合物を塩酸処理し、アモルファスカーボン及び合成触媒を溶解除去した後、60質量硝酸水溶液と混合し酸化処理を施し、粒子表面をカルボキシル基、水酸基等の官能基で修飾した。カーボンナノチューブを含有する不織布の作製ナノダイヤモンド粉末の代わりに、作製したカーボンナノチューブを使用した以外実施例1と同様にして、カーボンナノチューブを含有する不織布を作製した。フィルタ性能作製したカーボンナノチューブを含有する不織布20cm×20cmを4枚重ねて、セシウムを含有する埃の捕集実験を行ったところ、999以上の捕集効率を有していた。カーボンナノチューブを含有する不織布を用いることにより、放射性セシウム等の放射性物質を除去する能力を有するエアフィルタが得られると考えられる。実施例4フェロシアン化金属化合物及びフェリシアン化金属化合物複合塩A100mmolLのFeCl3水溶液に、50mmolLのフェロシアン化カリウムK4Fe6及び50mmolLのフェリシアン化カリウムK3Fe6を添加し、フェロシアン化鉄及びフェリシアン化鉄複合塩Aを作製した。複合塩Aを含有する不織布の作製酸化処理したナノダイヤモンドの代わりに、前記得られた複合塩Aを用いた以外は実施例1と同様にして、複合塩Aを含有する不織布を作製した。フィルタ性能この複合塩Aを含有する不織布20cm×20cmを4枚重ねて、セシウムを含有する埃の捕集実験を行ったところ、999以上の捕集効率を有していた。フェロシアン化鉄及びフェリシアン化鉄複合塩Aを含有する不織布を用いることにより、放射性セシウム等の放射性物質を除去する能力を有するエアフィルタが得られると考えられる。実施例5フェロシアン化金属化合物及びフェリシアン化金属化合物を担持してなる複合ダイヤモンド微粒子複合ダイヤモンド微粒子Aの作製実施例1で作製した酸化処理したナノダイヤモンドの水分散液5質量に、ナノダイヤモンド1g当たり1mmolのFeCl3を添加し、ナノダイヤモンドと鉄との塩を形成した。このナノダイヤモンドと鉄との塩の分散液に、ナノダイヤモンド1g当たり05mmolのフェロシアン化カリウムK4Fe6及び05mmolのフェリシアン化カリウムK3Fe6を添加し、ナノダイヤモンド表面にフェロシアン化金属化合物及びフェリシアン化金属化合物を担持させた。得られた分散物に対してビーズミルによる分散処理を行い、遠心分離によりフェロシアン化金属化合物及びフェリシアン化金属化合物を担持してなる複合ダイヤモンド微粒子複合ダイヤモンド微粒子Aを得た。ビーズミルによる分散は、アシザワファインテック株式会社製スターミルLMZを用いて、01mm径のジルコニアビーズを015Lのベッセルに充填し、10msの周速で回転子を回転させながら、前記複合ダイヤモンド微粒子の分散液を012Lminで供給し、連続的に行った。約2時間分散処理した後の複合ダイヤモンド微粒子Aのメジアン径は25nmであった。複合ダイヤモンド微粒子Aを含有する不織布の作製酸化処理したナノダイヤモンドの代わりに、作製した複合ダイヤモンド微粒子Aを用いた以外は実施例1と同様にして、複合ダイヤモンド微粒子Aを含有する不織布を作製した。フィルタ性能この複合ダイヤモンド微粒子Aを含有する不織布20cm×20cmを4枚重ねて、セシウムを含有する埃の捕集実験を行ったところ、999以上の捕集効率を有していた。フェロシアン化金属化合物及びフェリシアン化金属化合物を担持してなる複合ダイヤモンド微粒子複合ダイヤモンド微粒子Aを含有する不織布を用いることにより、放射性セシウム等の放射性物質を除去する能力を有するエアフィルタが得られると考えられる。実施例6フェロシアン化金属化合物及びフェリシアン化金属化合物を担持してなる複合カーボンナノチューブ複合カーボンナノチューブAの作製実施例3で作製した酸化処理したカーボンナノチューブの水分散液3質量に、カーボンナノチューブ1g当たり1mmolのFeCl3を添加し、カーボンナノチューブと鉄との塩を形成した。カーボンナノチューブと鉄との塩の分散液に、カーボンナノチューブ1g当たり05mmolのフェロシアン化カリウムK4Fe6及び05mmolのフェリシアン化カリウムK3Fe6を添加し、カーボンナノチューブ表面にフェロシアン化金属化合物及びフェリシアン化金属化合物を形成した。得られた分散物に対して実施例1と同様にしてビーズミルによる分散処理を行い、遠心分離によりフェロシアン化金属化合物及びフェリシアン化金属化合物を担持してなる複合カーボンナノチューブ複合カーボンナノチューブAを得た。複合カーボンナノチューブAを含有する不織布の作製酸化処理したナノダイヤモンドの代わりに、作製した複合カーボンナノチューブAを用いた以外は実施例1と同様にして、複合カーボンナノチューブAを含有する不織布を作製した。フィルタ性能この複合カーボンナノチューブAを含有する不織布20cm×20cmを4枚重ねて、セシウムを含有する埃の捕集実験を行ったところ、999以上の捕集効率を有していた。フェロシアン化金属化合物及びフェリシアン化金属化合物を担持してなる複合カーボンナノチューブ複合カーボンナノチューブAを含有する不織布を用いることにより、放射性セシウム等の放射性物質を除去する能力を有するエアフィルタが得られると考えられる。実施例7水酸化チタン、リン酸化合物及びバリウムからなる塩複合塩Bの作製3Mの塩化チタン水溶液100gに、25N水酸化ナトリウム水溶液125gを加えてpHを7にした。水を加えて全量を300gとし、1M水酸化チタン水溶液を得た得られた1Mの水酸化チタン水溶液4gに、1M塩化バリウム4g、06Mリン酸水素二ナトリウム水溶液4g、及び100gLトリポリリン酸ナトリウム水溶液8gを攪拌しながら1分間のインターバルをおいて順次加えたところ、白色の沈殿が生成した。デカンテーションで上澄み液を除き、水酸化チタン、リン酸化合物及びバリウムからなる塩複合塩Bを得た。複合塩Bを含有する不織布の作製酸化処理したナノダイヤモンドの代わりに、作製した複合塩Bを用いた以外は実施例1と同様にして、複合塩Bを含有する不織布を作製した。フィルタ性能この複合塩Bを含有する不織布20cm×20cmを4枚重ねて、ストロンチウムを含有する埃の捕集実験を行ったところ、999以上の捕集効率を有していた。水酸化チタン、リン酸化合物及びバリウムからなる塩複合塩Bを含有する不織布を用いることにより、放射性ストロンチウム等の放射性物質を除去する能力を有するエアフィルタが得られることが分かる。実施例8チタン、リン酸化合物及びバリウムを含む塩を担持してなる複合ナノダイヤモンド微粒子複合ナノダイヤモンド微粒子Bの作製実施例7で得られた水酸化チタン18gを100gの水に分散し、1M塩化バリウム4g、実施例1で作製した酸化処理したナノダイヤモンド粉末の1分散液4g、06Mリン酸水素二ナトリウム水溶液4g、及び100gLトリポリリン酸ナトリウム水溶液8gを攪拌しながら順次加えたところ、白色の沈殿が生成した。デカンテーションで上澄み液を除き、チタン、リン酸化合物及びバリウムを含む塩を担持してなる複合ナノダイヤモンド微粒子複合ナノダイヤモンド微粒子Bを得た。複合ナノダイヤモンド微粒子Bを含有する不織布の作製酸化処理したナノダイヤモンドの代わりに、作製した複合ナノダイヤモンド微粒子Bを用いた以外は実施例1と同様にして、複合ナノダイヤモンド微粒子Bを含有する不織布を作製した。フィルタ性能この複合ナノダイヤモンド微粒子Bを含有する不織布20cm×20cmを4枚重ねて、ストロンチウムを含有する埃の捕集実験を行ったところ、999以上の捕集効率を有していた。チタン、リン酸化合物及びバリウムを含む塩を担持してなる複合ナノダイヤモンド微粒子複合ナノダイヤモンド微粒子Bを含有する不織布を用いることにより、放射性ストロンチウム等の放射性物質を除去する能力を有するエアフィルタが得られることが分かる。実施例9チタン、リン酸化合物及びバリウムを含む塩を担持してなる複合カーボンナノチューブ複合カーボンナノチューブBの作製酸化処理したナノダイヤモンドの代わりに、実施例3で得られたカーボンナノチューブを用いた以外実施例8と同様にして、チタン、リン酸化合物及びバリウムを含む塩を担持してなる複合カーボンナノチューブ複合カーボンナノチューブBを作製した。複合カーボンナノチューブBを含有する不織布の作製酸化処理したナノダイヤモンドの代わりに、作製した複合カーボンナノチューブBを用いた以外は実施例1と同様にして、複合カーボンナノチューブBを含有する不織布を作製した。フィルタ性能この複合カーボンナノチューブBを含有する不織布20cm×20cmを4枚重ねて、ストロンチウムを含有する埃の捕集実験を行ったところ、999以上の捕集効率を有していた。チタン、リン酸化合物及びバリウムを含む塩を担持してなる複合カーボンナノチューブ複合カーボンナノチューブBを含有する不織布を用いることにより、放射性ストロンチウム等の放射性物質を除去する能力を有するエアフィルタが得られることが分かる。実施例10リン酸化合物及びバリウムからなる塩複合塩Cの作製1M塩化バリウム4gを攪拌しながら、06Mリン酸水素二ナトリウム水溶液4g、及び100gLトリポリリン酸ナトリウム水溶液8gを順次加えたところ、白色の沈殿が生成した。デカンテーションで上澄み液を除き、リン酸化合物及びバリウムからなる塩複合塩Cを得た。複合塩Cを含有する不織布の作製酸化処理したナノダイヤモンドの代わりに、作製した複合塩Cを用いた以外は実施例1と同様にして、複合塩Cを含有する不織布を作製した。フィルタ性能この複合塩Cを含有する不織布20cm×20cmを4枚重ねて、ストロンチウムを含有する埃の捕集実験を行ったところ、999以上の捕集効率を有していた。リン酸化合物及びバリウムからなる塩複合塩Cを含有する不織布を用いることにより、放射性ストロンチウム等の放射性物質を除去する能力を有するエアフィルタが得られることが分かる。実施例11リン酸化合物及びバリウムを含む塩を担持してなる複合ナノダイヤモンド微粒子複合ダイヤモンド微粒子Cの作製1M塩化バリウム4gを攪拌しながら、実施例1で作製した酸化処理したナノダイヤモンド粉末の1分散液4g、06Mリン酸水素二ナトリウム水溶液4g、及び100gLトリポリリン酸ナトリウム水溶液8gを順次加えたところ、灰白色の沈殿が生成した。デカンテーションで上澄み液を除き、リン酸化合物及びバリウムを含む塩を担持してなる複合ナノダイヤモンド微粒子複合ダイヤモンド微粒子Cを得た。複合ダイヤモンド微粒子Cを含有する不織布の作製酸化処理したナノダイヤモンドの代わりに、得られた複合ダイヤモンド微粒子Cを用いた以外は実施例1と同様にして、複合ダイヤモンド微粒子Cを含有する不織布を作製した。フィルタ性能この複合ダイヤモンド微粒子Cを含有する不織布20cm×20cmを4枚重ねて、ストロンチウムを含有する埃の捕集実験を行ったところ、999以上の捕集効率を有していた。リン酸化合物及びバリウムを含む塩を担持してなる複合ナノダイヤモンド微粒子複合ダイヤモンド微粒子Cを含有する不織布を用いることにより、放射性ストロンチウム等の放射性物質を除去する能力を有するエアフィルタが得られることが分かる。実施例12リン酸化合物及びバリウムを含む塩を担持してなる複合カーボンナノチューブ微粒子複合カーボンナノチューブ微粒子Cの作製酸化処理したナノダイヤモンドの代わりに、実施例3で得られたカーボンナノチューブを用いた以外実施例11と同様にして、リン酸化合物及びバリウムを含む塩を担持してなる複合カーボンナノチューブ微粒子複合カーボンナノチューブ微粒子Cを得た。複合カーボンナノチューブCを含有する不織布の作製酸化処理したナノダイヤモンドの代わりに、作製した複合カーボンナノチューブCを用いた以外は実施例1と同様にして、複合カーボンナノチューブCを含有する不織布を作製した。フィルタ性能この複合カーボンナノチューブCを含有する不織布20cm×20cmを4枚重ねて、ストロンチウムを含有する埃の捕集実験を行ったところ、999以上の捕集効率を有していた。リン酸化合物及びバリウムを含む塩を担持してなる複合カーボンナノチューブ微粒子複合カーボンナノチューブ微粒子Cを含有する不織布を用いることにより、放射性ストロンチウム等の放射性物質を除去する能力を有するエアフィルタが得られることが分かる。